"酸性リン酸カルシウム粒子A、リン酸のアルカリ金属塩B、及び水Cを含有する象牙質石灰化剤であって、該象牙質石灰化剤の全量100重量部に対して酸性リン酸カルシウム粒子Aを15~80重量部、及び水Cを15~84重量部含み、かつ酸性リン酸カルシウム粒子A100重量部に対するリン酸のアルカリ金属塩Bの配合量が0.1~80重量部であることを特徴とする象牙質石灰化剤。酸性リン酸カルシウム粒子Aが、無水リン酸一水素カルシウム[CaHPO4]粒子、無水リン酸二水素カルシウム[CaH2PO42]粒子、リン酸三カルシウム[Ca3PO42]粒子、ピロリン酸カルシウム[Ca2P2O7]粒子、酸性ピロリン酸カルシウム[CaH2P2O7]粒子、リン酸一水素カルシウム2水和物[CaHPO42H2O]粒子、リン酸八カルシウム5水和物[Ca8H2PO465H2O]、ピロリン酸カルシウム2水和物[Ca2P2O72H2O]、及びリン酸二水素カルシウム1水和物[CaH2PO42H2O]粒子からなる群から選択される少なくとも1種である請求項1に記載の象牙質石灰化剤。酸性リン酸カルシウム粒子Aが無水リン酸一水素カルシウム[CaHPO4]粒子及び/又はリン酸一水素カルシウム2水和物[CaHPO42H2O]粒子である請求項1又は2に記載の象牙質石灰化剤。リン酸のアルカリ金属塩Bがリン酸一水素二ナトリウム及び/又はリン酸二水素一ナトリウムである請求項1~3のいずれか記載の象牙質石灰化剤。象牙質石灰化剤に含まれるリン源とカルシウム源が、酸性リン酸カルシウム粒子A並びにリン酸のアルカリ金属塩Bのみからなる請求項1~4のいずれか記載の象牙質石灰化剤。更にフッ素化合物Dを含有する請求項1~5のいずれか記載の象牙質石灰化剤。フッ素化合物Dがフッ化ナトリウムである請求項6記載の象牙質石灰化剤。酸性リン酸カルシウム粒子Aの平均粒径が0.1~20μmである請求項1~7のいずれか記載の象牙質石灰化剤。請求項1~8のいずれか記載の象牙質石灰化剤であって、象牙質表面にすり込むことにより象牙細管を封鎖させるために用いられるものである象牙質石灰化剤。請求項1~9のいずれか記載の象牙質石灰化剤を含有する歯面処理材。請求項10記載の歯面処理材からなる知覚過敏抑制剤。請求項10記載の歯面処理材からなる根面う蝕予防剤。請求項1~9のいずれか記載の象牙質石灰化剤を含有する歯磨材。酸性リン酸カルシウム粒子A、リン酸のアルカリ金属塩B、及び水Cを主成分とする液体又は水系ペーストを混合する象牙質石灰化剤の製造方法であって、酸性リン酸カルシウム粒子A100重量部に対してリン酸のアルカリ金属塩Bを0.1~80重量部配合し、象牙質石灰化剤の全量100重量部に対する酸性リン酸カルシウム粒子Aの配合量を15~80重量部とし、かつ象牙質石灰化剤の全量100重量部に対する水Cの配合量が15~84重量部となるように水を主成分とする液体又は水系ペーストを加えて混合する請求項1記載の象牙質石灰化剤の製造方法。象牙質石灰化剤に含まれるリン源とカルシウム源が、酸性リン酸カルシウム粒子A並びにリン酸のアルカリ金属塩Bのみからなる請求項14に記載の象牙質石灰化剤の製造方法。酸性リン酸カルシウム粒子A及びリン酸のアルカリ金属塩Bを含む粉体又は非水系ペーストに、水Cを主成分とする液体又は水系ペーストを加えて混合する請求項14記載の象牙質石灰化剤の製造方法。酸性リン酸カルシウム粒子Aを含む粉体又は非水系ペーストに、水Cを主成分としリン酸のアルカリ金属塩Bを含む液体又は水系ペーストを加えて混合する請求項14記載の象牙質石灰化剤の製造方法。水Cを主成分とし酸性リン酸カルシウム粒子Aを含む液体又は水系ペーストに、水Cを主成分としリン酸のアルカリ金属塩Bを含む液体又は水系ペーストを加えて混合する請求項14記載の象牙質石灰化剤の製造方法。酸性リン酸カルシウム粒子A及びリン酸のアルカリ金属塩Bを含む粉体又は非水系ペーストと、水Cを主成分とする液体又は水系ペーストとからなる象牙質石灰化剤キット。酸性リン酸カルシウム粒子Aを含む粉体又は非水系ペーストと、水Cを主成分としリン酸のアルカリ金属塩Bを含む液体又は水系ペーストとからなる象牙質石灰化剤キット。酸性リン酸カルシウム粒子Aを含む粉体又は非水系ペーストと、リン酸のアルカリ金属塩Bを含む粉体又は非水系ペーストと、水Cを主成分とする液体又は水系ペーストとからなる象牙質石灰化剤キット。水Cを主成分とし酸性リン酸カルシウム粒子Aを含む液体又は水系ペーストと、水Cを主成分としリン酸のアルカリ金属塩Bを含む液体又は水系ペーストとからなる象牙質石灰化剤キット。本発明は上記課題を解決するためになされたものであり、象牙細管に侵入し物理的に封鎖するだけでなく、長期的には象牙細管の深部にまでHApが析出して象牙細管を封鎖することができる象牙質石灰化剤を提供することを目的とするものである。上記課題は、酸性リン酸カルシウム粒子A、リン酸のアルカリ金属塩B、及び水Cを含有する象牙質石灰化剤であって、該象牙質石灰化剤の全量100重量部に対して酸性リン酸カルシウム粒子Aを15~80重量部、及び水Cを15~84重量部含み、かつ酸性リン酸カルシウム粒子A100重量部に対するリン酸のアルカリ金属塩Bの配合量が0.1~80重量部であることを特徴とする象牙質石灰化剤を提供することによって解決される。このとき、酸性リン酸カルシウム粒子Aが、無水リン酸一水素カルシウム[CaHPO4]粒子、無水リン酸二水素カルシウム[CaH2PO42]粒子、リン酸三カルシウム[Ca3PO42]粒子、ピロリン酸カルシウム[Ca2P2O7]粒子、酸性ピロリン酸カルシウム[CaH2P2O7]粒子、リン酸一水素カルシウム2水和物[CaHPO42H2O]粒子、リン酸八カルシウム5水和物[Ca8H2PO465H2O]、ピロリン酸カルシウム2水和物[Ca2P2O72H2O]、及びリン酸二水素カルシウム1水和物[CaH2PO42H2O]粒子からなる群から選択される少なくとも1種であることが好適であり、酸性リン酸カルシウム粒子Aが無水リン酸一水素カルシウム[CaHPO4]粒子及び/又はリン酸一水素カルシウム2水和物[CaHPO42H2O]粒子であることが好適である。リン酸のアルカリ金属塩Bがリン酸一水素二ナトリウム及び/又はリン酸二水素一ナトリウムであることが好適である。象牙質石灰化剤に含まれるリン源とカルシウム源が、酸性リン酸カルシウム粒子A並びにリン酸のアルカリ金属塩Bのみからなることが好適である。更にフッ素化合物Dを含有することが好適であり、フッ素化合物Dがフッ化ナトリウムであることが好適である。酸性リン酸カルシウム粒子Aの平均粒径が0.1~20μmであることが好適であり、象牙質石灰化剤は、象牙質表面にすり込むことにより象牙細管を封鎖させるために用いられることが好適である。また、象牙質石灰化剤を含有する粉剤、ペースト等が本発明の好適な材型であり、象牙質石灰化剤を含有する歯面処理材が本発明の好適な実施態様であり、特に、歯面処理材からなる知覚過敏抑制剤、又は歯面処理材からなる根面う蝕予防剤が本発明の好適な実施態様である。また、象牙質石灰化剤を含有する歯磨材も本発明の好適な実施態様である。また、酸性リン酸カルシウム粒子A、リン酸のアルカリ金属塩B、及び水Cを主成分とする液体又は水系ペーストを混合する象牙質石灰化剤の製造方法であって、酸性リン酸カルシウム粒子A100重量部に対してリン酸のアルカリ金属塩Bを0.1~80重量部配合し、象牙質石灰化剤の全量100重量部に対する酸性リン酸カルシウム粒子Aの配合量を15~80重量部とし、かつ象牙質石灰化剤の全量100重量部に対する水Cの配合量が15~84重量部となるように水を主成分とする液体又は水系ペーストを加えて混合する象牙質石灰化剤の製造方法を提供することが本発明の好適な実施態様である。このとき、象牙質石灰化剤に含まれるリン源とカルシウム源が、酸性リン酸カルシウム粒子A並びにリン酸のアルカリ金属塩Bのみからなることが好適であり、酸性リン酸カルシウム粒子A及びリン酸のアルカリ金属塩Bを含む粉体又は非水系ペーストに、水Cを主成分とする液体又は水系ペーストを加えて混合することが好適である。また、酸性リン酸カルシウム粒子Aを含む粉体又は非水系ペーストに、水Cを主成分としリン酸のアルカリ金属塩Bを含む液体又は水系ペーストを加えて混合することが好適であり、水Cを主成分とし酸性リン酸カルシウム粒子Aを含む液体又は水系ペーストに、水Cを主成分としリン酸のアルカリ金属塩Bを含む液体又は水系ペーストを加えて混合することが好適である。上記課題は、酸性リン酸カルシウム粒子A及びリン酸のアルカリ金属塩Bを含む粉体又は非水系ペーストと、水Cを主成分とする液体又は水系ペーストとからなる象牙質石灰化剤キットを提供することによって解決される。上記課題は、酸性リン酸カルシウム粒子Aを含む粉体又は非水系ペーストと、水Cを主成分としリン酸のアルカリ金属塩Bを含む液体又は水系ペーストとからなる象牙質石灰化剤キットを提供することによって解決される。上記課題は、酸性リン酸カルシウム粒子Aを含む粉体又は非水系ペーストと、リン酸のアルカリ金属塩Bを含む粉体又は非水系ペーストと、水Cを主成分とする液体又は水系ペーストとからなる象牙質石灰化剤キットを提供することによって解決される。また、上記課題は、水Cを主成分とし酸性リン酸カルシウム粒子Aを含む液体又は水系ペーストと、水Cを主成分としリン酸のアルカリ金属塩Bを含む液体又は水系ペーストとからなる象牙質石灰化剤キットを提供することによっても解決される。本発明により、象牙細管に侵入し物理的に封鎖するだけでなく、象牙細管の深部にまでHApが析出して象牙細管を封鎖することが可能な象牙質石灰化剤が提供される。このことにより、知覚過敏症の治療が可能となる。また、本発明の象牙質石灰化剤を象牙質表面にすり込むことにより、象牙細管を本発明の象牙質石灰化剤で封鎖することが可能である。本発明の象牙質石灰化剤は、水を含むペーストの状態であっても長期保存が可能である。本発明の象牙質石灰化剤は、酸性リン酸カルシウム粒子A、リン酸のアルカリ金属塩B、及び水Cを一定量含有するものである。本発明者らにより、酸性リン酸カルシウム粒子A、リン酸のアルカリ金属塩B、及び水Cを一定量含有する象牙質石灰化剤を用いることにより、石灰化効果が高く、特に象牙細管の深部にまでHApが析出して象牙細管を封鎖できることが明らかとなった。この理由については必ずしも明らかではないが、以下のようなメカニズムが推定される。すなわち、酸性リン酸カルシウム粒子A、リン酸のアルカリ金属塩B、及び水Cを一定量含有する象牙質石灰化剤を調製して用いた際に、酸性リン酸カルシウム粒子Aが溶解して得られるカルシウムイオン及びリン酸イオンと、リン酸のアルカリ金属塩Bが溶解して得られるリン酸イオンとが象牙細管内で歯質中のHApを核として反応し、エネルギー的に安定なHApが析出するようである。その結果、象牙細管の深部にまでHApが析出して象牙細管が封鎖されるようである。このように、象牙細管の深部にまでHApが析出して象牙細管が封鎖されるため、知覚過敏症の治療が可能となる。また、見掛け上の象牙質ミネラル濃度が向上し耐摩耗性も良好となる。ここで本発明者らは、上記効果を奏するにはカルシウムイオンとリン酸イオンとが供給される速度のバランスならびに液剤中でのイオン濃度が重要であると推察している。また、カルシウムイオンを供給する化合物及びリン酸イオンを供給する化合物の溶解度が極端に低い場合や極端に高い場合には、HApの析出が良好ではないことを確認している。したがって、酸性リン酸カルシウム粒子A、リン酸のアルカリ金属塩B及び水Cを一定量含有することで、カルシウムイオンとリン酸イオンの象牙質への供給速度ならびに供給バランスが適切となる本発明の構成を採用する意義が大きい。本発明で用いられる酸性リン酸カルシウム粒子Aとしては特に限定されず、Ca/Pモル比が1.67未満の酸性リン酸カルシウム化合物であれば好適に採用でき、無水リン酸一水素カルシウム[CaHPO4]粒子、無水リン酸二水素カルシウム[CaH2PO42]粒子、リン酸三カルシウム[Ca3PO42]粒子非晶質リン酸カルシウム[Ca3PO42nH2O]粒子を含む、ピロリン酸カルシウム[Ca2P2O7]粒子、酸性ピロリン酸カルシウム[CaH2P2O7]粒子、リン酸一水素カルシウム2水和物[CaHPO42H2O]粒子、リン酸八カルシウム5水和物[Ca8H2PO465H2O]、ピロリン酸カルシウム2水和物[Ca2P2O72H2O]、及びリン酸二水素カルシウム1水和物[CaH2PO42H2O]粒子からなる群から選択される少なくとも1種であることが好ましい。これらの中でも、HApの析出が良好となり、且つ、象牙細管内に侵入し象牙細管を封鎖する観点から難溶性の酸性リン酸カルシウム粒子Aが好ましく用いられる。ここで、難溶性とは、25°Cの水100gに0.1g未満の溶解性を示すことを意味する。難溶性の酸性リン酸カルシウム粒子Aとしては、無水リン酸一水素カルシウム[CaHPO4]粒子、リン酸三カルシウム[Ca3PO42]粒子、ピロリン酸カルシウム[Ca2P2O7]粒子、リン酸八カルシウム5水和物[Ca8H2PO465H2O]、ピロリン酸カルシウム2水和物[Ca2P2O72H2O]、リン酸一水素カルシウム2水和物[CaHPO42H2O]粒子からなる群から選択される少なくとも1種が好適に使用される。中でも、無水リン酸一水素カルシウム[CaHPO4]粒子、リン酸一水素カルシウム2水和物[CaHPO42H2O]粒子、及びリン酸三カルシウム[Ca3PO42]粒子からなる群から選択される少なくとも1種がより好適に使用され、無水リン酸一水素カルシウム[CaHPO4]粒子、及びリン酸一水素カルシウム2水和物[CaHPO42H2O]粒子からなる群から選択される少なくとも1種が更に好適に使用される。本発明で用いられる酸性リン酸カルシウム粒子Aの平均粒径は、0.1~20μmであることが好ましい。平均粒径が0.1μm未満の場合、液剤への溶解が過多となるためカルシウムイオンとリン酸イオンの供給バランスが崩れるだけでなく、液剤中のイオン濃度が過多となるおそれがある。更には液剤との混合により得られるペーストの粘度が高くなり過ぎるおそれがあり、塗布性が低下し、その結果象牙質の封鎖性が低下する恐れがある。酸性リン酸カルシウム粒子Aの平均粒径は、より好適には0.3μm以上であり、更に好適には1μm以上である。一方、平均粒径が20μmを超える場合、酸性リン酸カルシウム粒子Aが液剤へ溶解しにくくなるため、カルシウムイオンとリン酸イオンの供給バランスが崩れるとともに、液剤中でのこれらイオン濃度が過少となることでヒドロキシアパタイトの析出が円滑でなくなり、石灰化効果が低下するおそれがある。また、酸性リン酸カルシウム粒子Aが象牙細管内に進入することができず、封鎖性が低下する恐れがある。酸性リン酸カルシウム粒子Aの平均粒径は、より好適には15μm以下であり、更に好適には10μm以下であり、特に好適には5μm以下であり、最も好適には2μm以下である。酸性リン酸カルシウム粒子Aの平均粒径は、レーザー回折式粒度分布測定装置を用いて測定し、算出したものである。このような平均粒径を有する酸性リン酸カルシウム粒子Aの製造方法は特に限定されず、市販品を入手できるのであればそれを使用してもよいが、市販品を更に粉砕することが好ましい場合が多い。その場合、ボールミル、ライカイ機、ジェットミルなどの粉砕装置を使用することができる。また、酸性リン酸カルシウム原料粉体をアルコールなどの液体の媒体と共にライカイ機、ボールミル等を用いて粉砕してスラリーを調製し、得られたスラリーを乾燥させることにより酸性リン酸カルシウム粒子Aを得ることもできる。このときの粉砕装置としては、ボールミルを用いることが好ましく、そのポット及びボールの材質としては、好適にはアルミナやジルコニアが採用される。本発明は、象牙質石灰化剤の全量100重量部に対して酸性リン酸カルシウム粒子Aを15~80重量部含む。酸性リン酸カルシウム粒子Aの含有量が15重量部未満の場合、HApの析出が阻害されて石灰化効果が得られないおそれがあり、また、象牙質表面にすり込んだ際、象牙細管に侵入しても隙間が多くなり、効果的に象牙細管を封鎖できなくなる恐れがある。酸性リン酸カルシウム粒子Aの含有量は、20重量部以上であることが好ましく、25重量部以上であることがより好ましく、30重量部以上であることが更に好ましい。一方、酸性リン酸カルシウム粒子Aの含有量が80重量部を超える場合、HApの析出が阻害されて石灰化効果が得られないおそれがあり、また、ペースト性状が悪く塗布性が低下するため、象牙質表面にすり込む際、すり込み難くなる恐れがある。酸性リン酸カルシウム粒子Aの含有量は、75重量部以下であることが好ましく、72重量部以下であることがより好ましく、70重量部以下であることが更に好ましい。本発明で用いられるリン酸のアルカリ金属塩Bとしては特に限定されず、リン酸一水素二ナトリウム、リン酸一水素二カリウム、リン酸二水素一リチウム、リン酸二水素一ナトリウム、リン酸二水素一カリウム、リン酸三ナトリウム、リン酸三カリウム、ならびにこれらの水和物等が挙げられ、これらのうちの1種又は2種以上が用いられる。中でも、安全性や純度の高い原料が容易に入手できる観点から、リン酸のアルカリ金属塩Bがリン酸一水素二ナトリウム及び/又はリン酸二水素一ナトリウムであることが好ましい。本発明で用いられるリン酸のアルカリ金属塩Bの配合量は、酸性リン酸カルシウム粒子A100重量部に対して0.1~80重量部である。リン酸のアルカリ金属塩Bの配合量が0.1重量部未満の場合、HApの析出が阻害されて石灰化効果が得られないおそれがあり、0.2重量部以上であることが好ましく、1重量部以上であることがより好ましく、2重量部以上であることが更に好ましい。一方、リン酸のアルカリ金属塩Bの含有量が80重量部を超える場合、HApの析出が阻害されて石灰化効果が得られないおそれがあり、60重量部以下であることが好ましく、50重量部以下であることがより好ましく、40重量部以下であることが更に好ましい。リン酸のアルカリ金属塩Bの平均粒径は、1~20μmであることが好ましい。平均粒径が1μm未満の場合、液剤への溶解が早すぎて、象牙質石灰化剤組成物中のリン酸イオン濃度が高くなるため、カルシウムイオンとリン酸イオンの供給バランスが崩れ、ヒドロキシアパタイトの析出速度が低下し、石灰化効果が低下するおそれがある。更には、リン酸のアルカリ金属塩粒子同士の二次凝集が発生し、同時に混合する他の粒子との分散性が低下するおそれがある。リン酸のアルカリ金属塩Bの平均粒径は、より好適には3μm以上である。一方、平均粒径が20μmを超える場合、リン酸のアルカリ金属塩Bが液剤へ溶解しにくくなり、HApの析出速度が低下し、石灰化効果が低下するおそれがある。リン酸のアルカリ金属塩Bの平均粒径は、より好適には15μm以下である。リン酸のアルカリ金属塩Bの平均粒径は、レーザー回折式粒度分布測定装置を用いて測定し、算出したものである。このような平均粒径を有するリン酸のアルカリ金属塩Bの製造方法は、上述した酸性リン酸カルシウム粒子Aと同様に行うことができる。本発明の象牙質石灰化剤は、酸性リン酸カルシウム粒子A及びリン酸のアルカリ金属塩Bに加えて、象牙質石灰化剤の全量100重量部に対して更に水Cを、15~84重量部配合されてなる。水の配合量が15重量部未満の場合、HApの析出が阻害されて石灰化効果が得られないおそれがあり、また、ペースト性状が悪く塗布性が低下するため、象牙質表面にすり込む際、すり込み難くなる恐れがある。水の配合量は、20重量部以上であることが好ましく、30重量部以上であることがより好ましい。一方、水の配合量が84重量部を超える場合、HApの析出が阻害されて石灰化効果が得られないおそれがあり、また、象牙質表面にすり込んだ際、象牙細管に侵入しても隙間が多くなり、効果的に象牙細管を封鎖できなくなる恐れがある。水の配合量は、80重量部以下であることが好ましく、70重量部以下であることがより好ましい。本発明の象牙質石灰化剤は、酸性リン酸カルシウム粒子A、リン酸のアルカリ金属塩B、及び水Cを含有した粉剤と液剤、あるいはペーストとの組み合わせによる2材型、あるいは、酸性リン酸カルシウム粒子A、リン酸のアルカリ金属塩B、及び水Cを含有したペーストによる1材型で提供することが可能である。象牙質石灰化剤を象牙質に適応することにより、カルシウムイオンとリン酸イオンが供給され、歯質中のHApを核とし反応が起こり、HApが析出するようである。これらを歯質病変部に適応し、レジン系の歯面コート材等を上塗りし、硬化させることにより、有効成分の他部位への散逸を防止し、長期的な治療が可能となる。また、象牙質石灰化剤を、アプリケーター等により象牙質表面にすり込んで使用することも可能である。本発明の象牙質石灰化剤は、酸性リン酸カルシウム粒子A、リン酸のアルカリ金属塩B、及び水Cを含有したペーストによる1材型が好適な材型である。本発明の象牙質石灰化剤に含有されるリン源とカルシウム源は、酸性リン酸カルシウム粒子A、並びにリン酸のアルカリ金属塩Bのみからなることが好ましい。酸性リン酸カルシウム粒子Aとして例示した無水リン酸一水素カルシウム[CaHPO4]粒子等は、リン酸四カルシウムに代表される塩基性リン酸カルシウム、或いは水酸化カルシウムに代表される塩基性カルシウムと混合し、水に接触すると硬化し、HApを生成する。水系の1ペーストで象牙質石灰化剤を提供しようとする際、塩基性リン酸カルシウム、或いは塩基性カルシウムが含有されていると、保存中に組成物が固化し、使用不可能となるため好ましくない。本発明の象牙質石灰化剤は、更にフッ素化合物Dを含有することが好ましい。このことにより、歯質に耐酸性を付与させるとともに石灰化を促進させることが可能となる。本発明で用いられるフッ素化合物Dとしては特に限定されず、フッ化ナトリウム、フッ化カリウム、フッ化アンモニウム、フッ化リチウム、フッ化セシウム、フッ化マグネシウム、フッ化カルシウム、フッ化ストロンチウム、フッ化バリウム、フッ化銅、フッ化ジルコニウム、フッ化アルミニウム、フッ化スズ、モノフルオロリン酸ナトリウム、モノフルオロリン酸カリウム、フッ化水素酸、フッ化チタンナトリウム、フッ化チタンカリウム、ヘキシルアミンハイドロフルオライド、ラウリルアミンハイドロフルオライド、グリシンハイドロフルオライド、アラニンハイドロフルオライド、フルオロシラン類、フッ化ジアミン銀等が挙げられる。中でも石灰化促進効果が高い観点からフッ化ナトリウム、モノフルオロリン酸ナトリウム、フッ化スズが好適に用いられる。本発明で用いられるフッ素化合物Dの使用量は特に限定されず、象牙質石灰化剤の全量100重量部に対してフッ素化合物Dの換算フッ化物イオンを0.01~3重量部含むことが好ましい。フッ素化合物Dの換算フッ化物イオンの使用量が0.01重量部未満の場合、石灰化を促進する効果が低下するおそれがあり、0.05重量部以上であることがより好ましい。一方、フッ素化合物Dの換算フッ化物イオンの使用量が3重量部を超える場合、安全性が損なわれるおそれがあり、1重量部以下であることがより好ましい。本発明の象牙質石灰化剤は、本発明の効果を阻害しない範囲で酸性リン酸カルシウム粒子A、リン酸のアルカリ金属塩B及びフッ素化合物D以外の成分を含有しても構わない。例えば、必要に応じて増粘剤を配合することができる。増粘剤の具体例としては、カルボキシメチルセルロース、カルボキシメチルセルロースナトリウム、ヒドロキシプロピルセルロース、ヒドロキシプロピルメチルセルロース、ポリビニルアルコール、ポリエチレングリコール、ポリアクリル酸、ポリスチレンスルホン酸、ポリスチレンスルホン酸塩、ポリグルタミン酸、ポリグルタミン酸塩、ポリアスパラギン酸、ポリアスパラギン酸塩、ポリLリジン、ポリLリジン塩、セルロース以外のデンプン、アルギン酸、アルギン酸塩、カラジーナン、グアーガム、キタンサンガム、セルロースガム、ヒアルロン酸、ヒアルロン酸塩、ペクチン、ペクチン塩、キチン、キトサン等の多糖類、アルギン酸プロピレングリコールエステル等の酸性多糖類エステル、またコラーゲン、ゼラチン及びこれらの誘導体などのタンパク質類等の高分子などから選択される1つ又は2つ以上が挙げられるが、水への溶解性及び粘性の面からはカルボキシメチルセルロースナトリウム、ヒドロキシプロピルセルロース、ヒドロキシプロピルメチルセルロース、アルギン酸、アルギン酸塩、キトサン、ポリグルタミン酸、ポリグルタミン酸塩から選択される少なくとも1つが好ましい。増粘剤は、粉体に配合してもよいし液剤に配合してもよく、また混合中のペーストに配合してもよい。また、必要に応じてシリカ等に代表される無機フィラー、グリセリン、エチレングリコール、プロピレングリコール、ジグリセリン等の多価アルコール、キシリトール、ソルビトール、エリスリトール等の糖アルコール、ポリエチレングリコール、ポリプロピレングリコール等のポリエーテル、アスパルテーム、アセスルファムカリウム、カンゾウ抽出液、サッカリン、サッカリンナトリウム等の人工甘味料などを加えてもよい。更に、薬理学的に許容できるあらゆる薬剤等を配合することができる。セチルピリジニウムクロリド等に代表される抗菌剤、消毒剤、抗癌剤、抗生物質、アクトシン、PEG1などの血行改善薬、bFGF、PDGF、BMPなどの増殖因子、骨芽細胞、象牙芽細胞、さらに未分化な骨髄由来幹細胞、胚性幹ES細胞、線維芽細胞等の分化細胞を遺伝子導入により脱分化作製した人工多能性幹iPS:inducedPluripotentStem細胞ならびにこれらを分化させた細胞など硬組織形成を促進させる細胞などを配合させることができる。本発明では、酸性リン酸カルシウム粒子A、リン酸のアルカリ金属塩B、及び水Cを主成分とする液体又は水系ペーストを混合することにより、ペースト状の象牙質石灰化剤を得ることができる。水Cを含むこのペースト状の象牙質石灰化剤は、長期保存も可能であり、また、医療現場で使用する直前に混合して調製することも可能である。したがって、1剤型である水Cを含むペースト状の象牙質石灰化剤が本発明の好適な実施態様であり、医療現場で適宜調製されるような2剤型である象牙質石灰化剤も本発明の好適な実施態様である。混合操作としては特に限定されず、手混合、スタティックミキサーを用いた混合等が好ましく採用される。ここで、本発明者らは、酸性リン酸カルシウム粒子A、リン酸のアルカリ金属塩B、及び水Cを主成分とする液体又は水系ペーストとを混合する際に、リン酸のアルカリ金属塩Bを粉体のまま加えて混合してもよいし、液剤として加えて混合してもよく、いずれの場合であっても石灰化効果の高い象牙質石灰化剤が得られることを確認している。石灰化効果のより高い象牙質石灰化剤を得ることができる観点から、リン酸のアルカリ金属塩Bを液剤として加えて混合する方法が好適に採用される。こうして得られた象牙質石灰化剤は、象牙質表面に塗布等すること、或いは象牙質表面にすり込むことにより好適に使用される。ここで、水を主成分とする液体とは、純水であっても、水を主成分とし他の成分を含有する液体であってもよく、また、水を主成分とする水系ペーストとは、水を主成分とし他の成分を含有するペースト状の液体を示す。他の成分としては特に限定されず、グリセリン、エチレングリコール、プロピレングリコール、ジグリセリン等の多価アルコール、キシリトール、ソルビトール、エリスリトール等の糖アルコール、ポリエチレングリコール、ポリプロピレングリコール等のポリエーテルなどが例示される。ここで、本発明の象牙質石灰化剤を象牙質表面にすり込むことにより、効果的に象牙細管を封鎖することが可能であることが明らかとなった。この理由については以下のようなメカニズムが推定される。すなわち、本発明の象牙質石灰化剤を水の存在下で調製して象牙質表面にすり込んだ際に、カルシウムイオンとリン酸イオンが供給され、歯質中のHApを核として反応が起こり、HApが析出するようである。その結果、析出されたHApがカルシウムイオンとリン酸イオンとにより結晶成長し、緻密化して象牙質と一体化するようである。このことにより、象牙細管の封鎖性が良好となり、特に知覚過敏を抑制する効果が高くなる。したがって、象牙質表面にすり込むことにより象牙細管を封鎖させるために用いられるものである象牙質石灰化剤が本発明の好適な実施態様である。また、このような象牙質石灰化剤を象牙質表面にすり込むことによる象牙質知覚過敏抑制方法も本発明の好適な実施態様である。本発明では、酸性リン酸カルシウム粒子A及びリン酸のアルカリ金属塩Bを含む粉体又は非水系ペーストに、水Cを主成分とする液体又は水系ペーストを加えて混合することによってペースト状の象牙質石灰化剤を得ることができる。また、本発明では、酸性リン酸カルシウム粒子Aを含む粉体又は非水系ペーストに、水Cを主成分としリン酸のアルカリ金属塩Bを含む液体又は水系ペーストを加えて混合することによってもペースト状の象牙質石灰化剤を得ることができる。更に、本発明では、水Cを主成分とし酸性リン酸カルシウム粒子Aを含む液体又は水系ペーストに、水Cを主成分としリン酸のアルカリ金属塩Bを含む液体又は水系ペーストを加えて混合することによってもペースト状の象牙質石灰化剤を得ることができる。酸性リン酸カルシウム粒子A及びリン酸のアルカリ金属塩Bを含む粉体又は水C以外の他の溶媒を主成分とする非水系ペーストと、水Cを主成分とする液体又は水系ペーストとを混合する方法が好適に採用される。また、酸性リン酸カルシウム粒子Aを含む粉体又は水C以外の他の溶媒を主成分とする非水系ペーストと、水Cを主成分としリン酸のアルカリ金属塩Bを含む液体又は水系ペーストと混合する方法も好適に採用される。更に、水Cを主成分とし酸性リン酸カルシウム粒子Aを含む液体又は水系ペーストと、水Cを主成分としリン酸のアルカリ金属塩Bを含む液体又は水系ペーストとを混合する方法も好適に採用される。これらの方法は、使用直前に混合して調製する際の操作が簡便である利点も有する。非水系ペーストに使用される水以外の溶媒としては特に限定されず、例えば、グリセリン、エチレングリコール、プロピレングリコール、ジグリセリン等の多価アルコール、ポリエチレングリコール、ポリプロピレングリコール等のポリエーテルなどが例示される。本発明の象牙質石灰化剤は、歯面処理材、歯磨材の各種用途に好ましく用いられる。酸性リン酸カルシウム粒子A及びリン酸のアルカリ金属塩Bは、水の存在下で、カルシウムイオンとリン酸イオンを供給する。これらは、象牙質に浸透し象牙質中のHApを核として、沈着することにより象牙質の再石灰化を引き起こす。また、本発明の象牙質石灰化剤を象牙質表面にすり込み、象牙細管内に象牙質石灰化剤を侵入させ物理的に封鎖させることも可能である。したがって、これらの中でも、象牙質石灰化剤を含有する歯面処理材が本発明の好適な実施態様であり、特に、歯面処理材からなる知覚過敏抑制剤、及び/又は歯面処理材からなる根面う蝕予防剤が本発明のより好適な実施態様である。また、象牙質石灰化剤を含有する歯磨材も本発明の好適な実施態様である。上述のように、水の存在下では、酸性リン酸カルシウム粒子A及びリン酸のアルカリ金属塩Bを含有する象牙質石灰化剤は、カルシウムイオンとリン酸イオンを供給する。これらは、象牙質に浸透し象牙質中のHApを核として、沈着することにより象牙質の再石灰化を引き起こすため、酸性リン酸カルシウム粒子A及びリン酸のアルカリ金属塩Bを含む粉体又は非水系ペーストと、水Cを主成分とする液体又は水系ペーストとからなる象牙質石灰化剤キットであることが本発明の実施態様の一つである。また、酸性リン酸カルシウム粒子Aを含む粉体又は非水系ペーストと、水Cを主成分としリン酸のアルカリ金属塩Bを含む液体又は水系ペーストとからなる象牙質石灰化剤キットであることも本発明の実施態様の一つである。また、酸性リン酸カルシウム粒子Aを含む粉体又は非水系ペーストと、リン酸のアルカリ金属塩Bを含む粉体又は非水系ペーストと、水Cを主成分とする液体又は水系ペーストとからなる象牙質石灰化剤キットであることも本発明の実施態様の一つである。更に、水Cを主成分とし酸性リン酸カルシウム粒子Aを含む液体又は水系ペーストと、水Cを主成分としリン酸のアルカリ金属塩Bを含む液体又は水系ペーストとからなる象牙質石灰化剤キットであることも本発明の実施態様の一つである。以下、実施例を用いて本発明を更に具体的に説明する。本実施例において酸性リン酸カルシウム粒子A、リン酸のアルカリ金属塩B、及びフッ化ナトリウムD粒子の平均粒径は、レーザー回折式粒度分布測定装置株式会社島津製作所製SALD-2100型を用いて測定し、測定の結果から算出されるメディアン径を平均粒径とした。[石灰化用牛歯の調製]健全牛歯切歯の頬側中央を80,1000研磨紙を用いて回転研磨機により研磨し、象牙質を露出させた。この牛歯研磨面をさらにラッピングフィルム1200,3000,8000,住友スリーエム社製を用いて研磨し、平滑とした。この象牙質部分に歯に対して縦軸方向及び横軸方向に各7mm試験部分の窓を残し以下、象牙質窓と称する、周りをマニキュアでマスキングし、1時間風乾した。この牛歯に対して、0.5MEDTA溶液和光純薬工業株式会社製を5倍に希釈した溶液を30秒間象牙質窓に作用させ脱灰を行った後、30分以上水洗した。更に10次亜塩素酸ナトリウム溶液ネオクリーナーセキネ、ネオ製薬工業株式会社製を2分間作用させ清掃した後、更に約1時間水洗することで石灰化に用いる牛歯を調製した。[擬似唾液の調製]塩化ナトリウム8.77g,150mmol、リン酸二水素カリウム122mg,0.9mmol、塩化カルシウム166mg,1.5mmol、Hepes4.77g,20mmolをそれぞれ秤量皿に量り取り、約800mlの蒸留水を入れた2000mlビーカーに攪拌下に順次加えた。溶質が完全に溶解したことを確認した後、この溶液の酸性度をpHメータF55、堀場製作所製で測定しながら、10水酸化ナトリウム水溶液を滴下し、pH7.0とした。次にこの溶液を1000mlメスフラスコに加えてメスアップし、擬似唾液1000mlを得た。[酸性リン酸カルシウム粒子]DCPA:10.2μm無水リン酸一水素カルシウムCaHPO4和光純薬工業株式会社製DCPD:5.1μmリン酸一水素カルシウム二水和物CaHPO42H2O太平化学産業株式会社製βTCP:1.0μmβ-リン酸三カルシウムβ-Ca3PO42太平化学産業株式会社製[リン酸のアルカリ金属塩B]Na2HPO4:リン酸水素二ナトリウム和光純薬工業株式会社製NaH2PO4:リン酸二水素ナトリウム和光純薬工業株式会社製[フッ素化合物D]NaF:フッ化ナトリウム和光純薬工業株式会社製MFP:モノフルオロリン酸ナトリウム和光純薬工業株式会社製[シリカ粒子E]Ar130:アエロジル130商品名日本アエロジル社製[その他のリン酸カルシウム]TTCP:10.8μmリン酸四カルシウムCa4PO42O太平化学産業株式会社製[各粉体の調製]DCPA:平均粒径1.1μmの調製DCPA:平均粒径1.1μmは、DCPA:10.2μm50g、95エタノール和光純薬工業株式会社製Ethanol95240g、及び直径が10mmのジルコニアボール480gを1000mlのアルミナ製粉砕ポット株式会社ニッカトー製HD-B-104ポットミル中に加え、1500rpmの回転速度で15時間湿式振動粉砕を行うことで得られたスラリーを、ロータリーエバポレータでエタノールを留去した後、60°Cで6時間乾燥させることで得た。0.7μm、ならびに5.0μmのDCPAは、上記方法と同様にし、粉砕時間をそれぞれ、30時間、並びに7時間とすることにより得た。DCPD:平均粒径1.1μmの調製DCPD:平均粒径1.1μmは、DCPD:5.1μm50g、95エタノール和光純薬工業株式会社製Ethanol95240g、及び直径が10mmのジルコニアボール480gを1000mlのアルミナ製粉砕ポット株式会社ニッカトー製HD-B-104ポットミル中に加え、1500rpmの回転速度で10時間湿式振動粉砕を行うことで得られたスラリーを、ロータリーエバポレータでエタノールを留去した後、60°Cで6時間乾燥させることで得た。Na2HPO4:4.6μmの調製Na2HPO4:平均粒径4.6μmは、ナノジェットマイザーNJ-100型アイシンナノテクノロジーズ社製で、粉砕圧力条件を原料供給圧:0.7MPa/粉砕圧:0.7MPa、処理量条件を8kg/hrとし、1回処理することにより得た。Na2HPO4:9.7μmの調製Na2HPO4:平均粒径9.7μmは、Na2HPO4をナノジェットマイザーNJ-100型アイシンナノテクノロジー社製で、粉砕圧力条件を原料供給圧:0.3MPa/粉砕圧:0.3MPa、処理量条件を8kg/hrとし、1回処理することにより得た。Na2HPO4:19.7μmの調製Na2HPO4:平均粒径19.7μmは、Na2HPO4をナノジェットマイザーNJ-100型アイシンナノテクノロジー社製で、粉砕圧力条件を原料供給圧:0.2MPa/粉砕圧:0.1MPa、処理量条件を20kg/hrとし、1回処理することにより得た。Na2HPO4:1.45μmの調製Na2HPO4:平均粒径1.45μmは、Na2HPO4をナノジェットマイザーNJ-100型アイシンナノテクノロジー社製で、粉砕圧力条件を原料供給圧:1.3MPa/粉砕圧:1.3MPa、処理量条件を1kg/hrとし、4回処理することにより得た。NaH2PO4:4.8μmの調製NaH2PO4:平均粒径4.8μmは、NaH2PO4をナノジェットマイザーNJ-100型アイシンナノテクノロジー社製で、粉砕圧力条件を原料供給圧:0.7MPa/粉砕圧:0.7MPa、処理量条件を8kg/hrとし、1回処理することにより得た。[象牙質石灰化剤の調製]1象牙質石灰化剤用粉体の調製表1~2に示す組成で秤量した各粉体成分を高速回転ミルアズワン株式会社SM-1中に加え、22000rpmの回転速度で3分間混合することで象牙質石灰化剤の粉体を調製した。混合の必要ない粉体は、そのまま象牙質石灰化剤の粉体として使用した。2象牙質石灰化剤用液剤の調製表1~2に示す組成で秤量した各液剤成分を蒸留水に溶解させることで象牙質石灰化剤用の液剤を得た。液剤成分を含有しない組成の場合は、蒸留水をそのまま象牙質石灰化剤用の液剤として使用した。3象牙質石灰化剤の調製表1~2に示す組成の上記1で得た粉体と、上記で得た液剤を加え混合することで象牙質石灰化剤を調製した。実施例1~27上記1~3の手順で表1~5に記載の組成で象牙質石灰化剤を調製し、石灰化試験を行った。また、SEM観察、並びに硬化時間測定試験を行った。得られた評価結果を表6にまとめて示す。4歯牙石灰化剤用ペーストの調製表3~4に示す組成で秤量した精製水とグリセリン以外の各成分を高速回転ミルアズワン株式会社SM-1中に加え、22000rpmの回転速度で3分間混合した後、秤量した精製水とグリセリンを加え、混合することで象牙質石灰化剤を調製した。実施例28~43上記4の手順で表3~4に記載の組成で象牙質石灰化剤を調製し、短時間、並びに長時間接触石灰化試験を行った。また、硬化時間測定試験を行った。得られた評価結果を表6にまとめて示す。比較例1~5上記1~3の手順で表2に記載の象牙質石灰化剤を調製し、短時間、並びに長時間接触石灰化試験を行った。また、硬化時間測定試験を行った。得られた評価結果を表6にまとめて示す。実施例44DCPA:1.1μm30g、NaF0.21g、Ar1300.5g、グリセリン和光純薬工業株式会社製19.29gを混合し、第一液状ペーストを調製した。Na2HPO43g、サッカリン酸ナトリウム和光純薬工業株式会社製0.5g、ポリエチレングリコールマクロゴール400、三洋化成工業株式会社製3g、グリセリン5g、プロピレングリコール和光純薬工業株式会社製5g、セチルピリジニウムクロリド一水和物和光純薬工業株式会社製0.05g、Ar1303.5g、蒸留水29.95gを混合し、第二液状ペーストを調製した。上記で作製した第一液状ペースト50gと水系ペースト50gを加え混合することで象牙質石灰化剤を調製した。実施例1と同様にして、短時間、並びに長時間接触石灰化試験を行った。また、硬化時間測定試験を行った。得られた評価結果を表6にまとめて示す。実施例45実施例44と同様にして表5に記載の象牙質石灰化剤を調製し、短時間、並びに長時間接触石灰化試験を行った。また、硬化時間測定試験を行った。得られた評価結果を表6にまとめて示す。[象牙質石灰化剤の評価]1石灰化用牛歯ディスクの調製健全牛歯切歯の頬側中央を80,1000研磨紙を用いて回転研磨機によりトリミングし、直径約7mm、厚さ0.9mmのディスク状に成形した。この牛歯研磨面をさらにラッピングフィルム1200,3000,8000,住友スリーエム社製を用いて研磨し、厚さ0.7mmまで研磨し、平滑とした。この牛歯ディスクの両面に対して、0.5MEDTA溶液和光純薬工業株式会社製を5倍に希釈した溶液を30秒間象牙質窓に作用させ脱灰を行った後、約60秒以上水洗した。更に10次亜塩素酸ナトリウム溶液ネオクリーナーセキネ、ネオ製薬工業株製を1分間作用させて清掃し、象牙質透過抑制率評価に用いる牛歯ディスクを調製した。2石灰化試験すり込み初期試料の作製上記1で調製した石灰化用牛歯ディスクの頬側象牙質表面に対して、スパーテルを用いて上記で調製した象牙質石灰化剤約0.1gを付着させ、続いてマイクロブラシMICROBRUSHINTERNATIONAL製REGULARSIZE2.0mm,MRB400を用いて、象牙質処理面中央部における直径5mmの象牙質に対して30秒間すり込みを行った。その後、象牙質表面のペーストを蒸留水で除去し、直ちに象牙質透過抑制率評価試験、並びにSEM観察を実施したn=5。3石灰化試験すり込み長期試料の作製上記1で調製した石灰化用牛歯ディスクの頬側象牙質表面に対して、スパーテルを用いて上記で調製した象牙質石灰化剤約0.1gを付着させ、続いてマイクロブラシMICROBRUSHINTERNATIONAL製REGULARSIZE2.0mm,MRB400を用いて、象牙質処理面中央部における直径5mmの象牙質に対して30秒間すり込みを行った。その後、象牙質表面のペーストを蒸留水で除去し、擬似唾液中に2週間浸漬した後、象牙質透過抑制率評価試験、並びにSEM観察を実施したn=5。4象牙質透過抑制率評価試験象牙質透過抑制率の評価には、Pashleyらの方法D.H.PASHLEYetal.,J.Dent.Res.65:417-420,1986.;K.C.Y.TAYetal.,J.Endod.33:1438-1443,2007.に準じる方法を用いて実施した。同様の装置を設置し、上記で得た石灰化牛歯を歯髄からエナメル質の方向に液が透過する様に分割可能なチャンバー治具中に設置、固定した。PhosphatebufferedsalineDulbecco’sPBSGrandIslandBiologicalCompanyGrandIslandNYの圧力を加える象牙質表面は、Oリングを用いて表面積を78.5mm2直径5mmに規格化し、10psi69kPaで加圧し、24時間経過した際の透過量を測定した。また、同様の操作で上記の石灰化象牙細管封鎖を行う前の同一の牛歯ディスクの透過量測定結果から、下記式を用いて象牙質透過抑制率を算出した。実施例1により石灰化した牛歯ディスクの、象牙質透過抑制率すりこみ初期は67であり、象牙質透過抑制率すりこみ長期は69であった。得られた結果を表6にまとめて示す。象牙質透過抑制率={1-石灰化象牙細管封鎖した牛歯ディスクの透過量/石灰化象牙細管封鎖を行っていない牛歯ディスクの透過量}×1005SEM観察浸漬液より石灰化牛歯を取り出し、水洗した後、室温で真空乾燥を1時間行い、金属蒸着処理した後、石灰化処理面を、走査型電子顕微鏡S-3500N、株式会社日立ハイテクノロジーズ製を用いて倍率3000倍で観察した。実施例1により石灰化した牛歯ディスクの牛歯象牙質表面の観察を行い、象牙細管が象牙質石灰化剤で封鎖されていることを確認した。また、牛歯ディスクを割断し、牛歯象牙質断面の観察を行い、約10μmの深さまで塊状封鎖物が侵入していることを確認した。6硬化時間測定ペースト状の象牙質石灰化剤を、顕微鏡用スライドグラス上に約30mg取り出した後、もう一枚の顕微鏡用スライドグラスで挟み、剪断力が加わるように押し付け、ペーストに不均一部分が発生していないか否かを目視にて検査した。不均一部分が発生した時点を硬化時間とした。硬化時間測定用試料は、調製後25°Cで保存し、測定も25°Cで実施した。30日以上保存し、硬化が認められない場合を硬化しないと判定した。"